ШИХТА ДЛЯ ПРОИЗВОДСТВА ПОРИСТОГО ЗАПОЛНИТЕЛЯ
MIXURE FOR MAKING POROUS AGGREGATE

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является утилизация стеклобоя в производстве пористого заполнителя.
Технический результат достигается тем, что шихта для производства пористого заполнителя, содержащая глину монтмориллонитовую и доломит, дополнительно содержит молотый стеклобой при следующем соотношении компонентов, мас.%: глина монтмориллонитовая 16,0-20,0; доломит 38,0-40,0; молотый стеклобой 40,0-46,0.
В составе шихты для производства пористого заполнителя используют глины монтмориллонитовые, включающие Al-монтмориллонит и Fe-монтмориллонит (нонтронит). Может быть использован бой любого силикатного стекла (медицинского, тарного, листового и др.).
В таблице приведены составы шихты для производства пористого заполнителя.
Таблица
Компоненты
Состав, мас.%
1
2
3
Глина монтмориллонитовая
16,0
18,0
20,0
Доломит
38,0
39,0
40,0
Молотый стеклобой
46,0
43,0
40,0
2
Компоненты сырьевой смеси дозируют в требуемых количествах. Доломит и предварительно очищенный от загрязнений стеклобой размалывают до получения порошков с удельной поверхностью 2000-4500 см/г, смешивают, добавляют глину монтмориллонитовую и вновь смешивают. Полученную шихту увлажняют до 18-23% и формуют из нее гранулы размером 20-40 мм, которые сушат и обжигают в интервале температур 750-1050°С. Температуру обжига заполнителя подбирают в зависимости от используемого в составе шихты стеклобоя.
Источники информации
1. SU 1161500, С04В 31/00, 1985.